(57)【要約】      （修正有）【課題】高い屈折率を有し、紫外域の吸収や蛍光の問題が無くて透明性に優れ、かつ重合可能な新規な（メタ）アクリレート化合物及びその製造方法を提供する。【解決手段】９−[２−ヒドロキシ−３−（メタ）アクリロイルオキシプロポキシ]アントラセン化合物を光二量化することにより製造でき、高屈折性を有する芳香族多環化合物であり、かつラジカル重合性基を持つ、アントラセン二量体骨格を有する（メタ）アクリレート化合物。【選択図】なし【特許請求の範囲】
【請求項１】
下記の一般式（１）で示されるアントラセン二量体骨格を有するエポキシアクリレート化合物。
【化１】
2010275234.tif 000013
（一般式（１）において、Ｒ１及びＲ２は水素原子又はメチル基のいずれかを示し、Ｘ１、Ｘ２、Ｙ１及びＹ２は同一であっても異なっていてもよく、水素原子、アルキル基、ハロゲン原子、アルコキシ基、アリールオキシ基、アルキルチオ基、アリールチオ基のいずれかを示す。）
【請求項２】
下記の一般式（２）に示される９−[２−ヒドロキシ−３−（メタ）アクリロイルオキシプロポキシ]アントラセン化合物を光二量化することを特徴とする、請求項１に記載のアントラセン二量体骨格を有するエポキシアクリレート化合物の製造法。
【化２】
2010275234.tif 000014
（一般式（２）において、Ｒは水素原子又はメチル基のいずれかを示し、Ｘ及びＹは同一であっても異なっていてもよく、水素原子、アルキル基、ハロゲン原子、アルコキシ基、アリールオキシ基、アルキルチオ基、アリールチオ基のいずれかを示す。）
【請求項３】
下記の一般式（３）に示されるエポキシアントラセン二量体骨格を有するジグリシジルオキシ化合物をアクリル酸またはメタクリル酸と反応させることを特徴とする、請求項１に記載のアントラセン二量体骨格を有するエポキシアクリレート化合物の製造法。  
【化３】
2010275234.tif 000015
（一般式（３）において、Ｘ１、Ｘ２、Ｙ１及びＹ２は同一であっても異なっていてもよく、水素原子、アルキル基、ハロゲン原子、アルコキシ基、アリールオキシ基、アルキルチオ基、アリールチオ基のいずれかを示す。）
【発明の詳細な説明】
【技術分野】
【０００１】
本発明は、高屈折を有する高分子材料用のモノマーとして有用な、アントラセン二量体骨格を有する新規なエポキシアクリレート化合物及びその製造法に関する。
【背景技術】
【０００２】
本発明のアントラセン二量体骨格を有するエポキシアクリレート化合物は、その基本骨格としてアントラセンが９，１０の位置で二量化した構造を持つ。アントラセンは光照射によりπ−π*励起し、この励起したシングレット状態のアントラセンと基底状態のアントラセンとが中央のベンゼン環部において付加環状二量化して、トリシクロ環を形成することが知られている(非特許文献１など)。
【０００３】
また、アントラセンの種々の置換体についてもその二量化反応又はその二量体が知られている。アントラセンの１位にメチル基、クロル原子、カルボキシ基が置換したもの、２位にメチル基、カルボキシ基が置換したもの、１位と４位にクロル原子とメチル基が置換したもの、１位と９位にクロル原子とブロム原子が置換したもの、９位にブロム原子、カルボキシ基、メチル基、エチル基、ホルミル基、カルボメトキシ基が置換したものが知られている(非特許文献２など)。しかし、本発明の化合物について合成された例は無い。
【０００４】
本発明のアントラセン二量体骨格を有するエポキシアクリレート化合物は、高屈折性を有する芳香族多環化合物であり、かつラジカル重合性基を持つ重合可能な化合物である。そして、この化合物の重合物もまた同様に高屈折率を有し、特に光学分野で有用な化合物として期待される。
【０００５】
最近光学分野においてガラス代替材料としてプラスチックが盛んに用いられている。たとえば、ポリカーボネートやポリメチルメタクリレートなどがよく知られている。これらプラスチック材料は、軽量性、安全性、意匠性を有している反面、屈折率の面では無機ガラスより低く、分厚くなりやすいという欠点がある。そこで、近年、高屈折率材料に対する要望が高くなってきている。特に、高屈折率プラスチック材料の光学用物品への進出は著しく、液晶ディスプレイ用パネル、カラーフィルター、眼鏡レンズ、フレネルレンズ、レンチキュラーレンズ、TFT用のプリズムレンズシート、非球面レンズ、光ディスク、ホログラム、光ファイバー、光道波路等への検討が盛んに行われている。
【０００６】
プラスチックの屈折率とその原料となるモノマーの屈折率とは正の相関関係にあり、高屈折率のプラスチックを得るためには高分子を構成するモノマー部分が高屈折率を有するものであることが必要である。
【０００７】
モノマーとしての有機化合物の屈折率を高くする方法としては、分子構造中にハロゲン原子（フッ素を除く）や硫黄原子さらには芳香環を導入することが有用であることは既に良く知られている。
【０００８】
たとえば、ハロゲン原子の有する高い固有屈折率を利用し、ビフェニル骨格にハロゲン原子を導入した高屈折率重合体が報告されている(特許文献１)。しかし、ハロゲン化によって、耐光性が著しく劣化し、また、高比重であるという欠点があった。また、ハロゲン以外に高い固有屈折率を有する硫黄原子を有する単量体組成物も報告されている(特許文献２)。しかし、これらは高い屈折率、優れた耐衝撃性を有するものの、得られたポリマーの耐光性が著しく劣り、硫黄特有の不快臭が問題となる欠点があった。また、これらを用いたプラスチックが廃棄物として処理されるとき、有害なガスや化合物を生じることが懸念される。
【０００９】
一方、芳香環の導入に関してはこれまで、ベンゼン環、ビフェニル環を有する高屈折率材料が知られており、これらは、軽く透明性にすぐれ、バランスの良い高屈折率材料となる（特許文献３など）。しかし、これらベンゼン環、ビフェニル環を用いた場合、モノマーの屈折率として１．６を超えるものを得ることは困難であった。また、さらに高い屈折率を得るため、芳香族を含む多環化合物であるアントラセン骨格、フルオレン骨格の導入も検討されている（特許文献４）。また、アントラセン基やフルオレン基など芳香族を含む多環化合物基を高分子反応によりポリマーに導入する試みもなされている（特許文献５）。
【００１０】
しかしながら、アントラセン基やフルオレン基の導入により比較的高い屈折率をもつポリマーが得られるが、フルオレン基を導入した場合は、紫外領域に吸収があり、光照射により着色しやすくなり、耐光性に問題が出てくる。またアントラセン基を導入した場合はアントラセン基が蛍光を発するため、光学材料分野での適用は困難である等の問題がある。
【００１１】
よって、高屈折率を有する芳香族多環化合物であり、アントラセン基やフルオレン基にみられるような紫外域の吸収や蛍光の問題が無い透明性にすぐれた化合物基を持つ重合可能なモノマーの開発が望まれている。
【先行技術文献】
【特許文献】
【００１２】
【特許文献１】特開平０５−１７０７０２号公報
【特許文献２】特開２００２−２０４３３号公報
【特許文献３】特開２００３−０６４２９６号公報
【特許文献４】特開２００４−０８３８５５号公報
【特許文献５】特開２００６−３１２７０９号公報
【非特許文献】
【００１３】
【非特許文献１】「有機光化学反応」、Ｒｏｂｅｒｔ  Ｏ.Ｋａｎ著、中田 尚男翻訳、出版社丸善、１９６８年、ｐ１６１〜１６４
【非特許文献２】「ジャーナル  オブ  アメリカン  ケミカル  ソサエティー（Ｊ．Ａｍ．Ｃｈｅｍ．Ｓｏｃ．）、（米国）、１９５５年、７７巻、ｐ．３８５３
【発明の開示】
【発明が解決しようとする課題】
【００１４】
本発明者らは、かかる状況に鑑み、これらの欠点を排除した技術を提供すべく鋭意検討した結果、本発明を完成するに至ったものである。
すなわち、本発明の目的は、高い屈折率を有し、かつ紫外域の吸収や蛍光の問題が無い透明性に優れ、かつ重合可能である新規なエポキシアクリレート化合物及びその製造方法を提供することである。
【課題を解決するための手段】
【００１５】
本発明者らが上記目的を達成するために提供する第一の発明は、下記の一般式（１）で示されるアントラセン二量体骨格を有するエポキシアクリレート化合物を骨子とするものである。
【００１６】
【化１】
2010275234.tif 000002
【００１７】
一般式（１）において、Ｒ１及びＲ２は水素原子又はメチル基のいずれかを示し、Ｘ１、Ｘ２、Ｙ１及びＹ２は同一であっても異なっていてもよく、水素原子、アルキル基、ハロゲン原子、アルコキシ基、アリールオキシ基、アルキルチオ基、アリールチオ基のいずれかを示す。
【００１８】
また、第二の発明は、一般式（２）に示される９−[２−ヒドロキシ−３−（メタ）アクリロイルオキシプロポキシ]アントラセン化合物を光二量化することを特徴とする、アントラセン二量体骨格を有するエポキシアクリレート化合物の製造法を骨子とするものである。
【００１９】
【化２】
2010275234.tif 000003
【００２０】
一般式（２）において、Ｒは水素原子又はメチル基のいずれかを示し、Ｘ及びＹは同一であっても異なっていてもよく、水素原子、アルキル基、ハロゲン原子、アルコキシ基、アリールオキシ基、アルキルチオ基、アリールチオ基のいずれかを示す。
【００２１】
また、第三の発明は、下記の一般式（３）に示されるアントラセン二量体骨格を有するジグリシジルオキシ化合物をアクリル酸又はメタクリル酸と反応させることを特徴とする、アントラセン二量体骨格を有するエポキシアクリレート化合物の製造法を骨子とするものである。
【００２２】
【化３】
2010275234.tif 000004
【００２３】
一般式（３）において、Ｘ１、Ｘ２、Ｙ１及びＹ２は同一であっても異なっていてもよく、水素原子、アルキル基、ハロゲン原子、アルコキシ基、アリールオキシ基、アルキルチオ基、アリールチオ基のいずれかを示す。
【００２４】
本発明の記述において、（メタ）アクリロイルとは、アクリロイル又はメタクリロイルを表し、（メタ）アクリルとは、アクリル又はメタクリルを表す。また、アントラセン二量体骨格とは、下記構造式（４）の骨格を表す。また、エポキシアクリレート化合物とは、エポキシ基を有する化合物と（メタ）アクリル酸の反応により生成するアクリレート化合物を表す。
【００２５】
【化４】
2010275234.tif 000005
【発明の効果】
【００２６】
本発明は、以下に詳細に記述するとおりであり、次のような特別に有利な効果を奏し、その産業上の利用価値は極めて大である。本発明におけるアントラセン二量体骨格を有する新規なエポキシアクリレート化合物は、高屈折率を有し、かつ３００ｎｍから７００ｎｍまでの紫外吸収が無く、透明性に優れた化合物である。そして、当該アントラセン二量体骨格を有する新規なエポキシアクリレート化合物は重合可能であり、その重合物は、高屈折率で透明性が高く光学材料として有用である。
【図面の簡単な説明】
【００２７】
【図１】図１は、本発明のアントラセン二量体骨格を有するエポキシアクリレート化合物のＵＶスペクトルである。３００ｎｍから７００ｎｍまでの紫外域に吸収が無いことが示されている。
【図２】図２は、アントラセン骨格を有するエポキシアクリレート化合物のＵＶスペクトルである。３６０ｎｍから４１０ｎｍまでの紫外域にアントラセン骨格特有の吸収を持っていることが示されている。
【発明を実施するための形態】
【００２８】
以下、本発明を詳細に記述する。本発明のアントラセン二量体骨格を有するエポキシアクリレート化合物は、下記一般式（１）に示す構造を有する。
【００２９】
【化５】
2010275234.tif 000006
【００３０】
一般式（１）において、Ｒ１及びＲ２は水素原子又はメチル基のいずれかを示し、Ｘ１、Ｘ２、Ｙ１及びＹ２は同一であっても異なっていてもよく、水素原子、アルキル基、ハロゲン原子、アルコキシ基、アリールオキシ基、アルキルチオ基、アリールチオ基のいずれかを示す。
【００３１】
一般式（１）において、Ｘ１、Ｘ２、Ｙ１及びＹ２で示されるアルキル基としては、メチル基、エチル基、ｎ−プロピル基、ｉ−プロピル基、ｎ−ブチル基、ｉ−ブチル基、アミル基、２−エチルヘキシル等が挙げられ、ハロゲン原子としてはフッ素原子、塩素原子，臭素原子、ヨウ素原子が挙げられ、アルコキシ基としては、メトキシ基、エトキシ基，ｎ―プロポキシ基，ｎ−ブトキシ基、ｎ−ヘキシルオキシ基、２−エチルヘキシルオキシ基等が挙げられ、アリールオキシ基としては、フェノキシ基、ｐ−メチルフェノキシ基、ｏ−メチルフェノキシ基、ｐ−クロロフェノキシ基、ｏ−クロロフェノキシ基等が挙げられ、アルキルチオ基としては、メチルチオ基、エチリチオ基等が挙げられ、アリールチオ基としては、フェニルチオ基、トリルチオ基、ナフチルチオ基等が挙げられる。
【００３２】
一般式（１）で示される化合物としては、例えば、次のものが挙げられる。すなわち、下記構造式（１−１）の化合物である９，１０，１１，１６−テトラヒドロ−９，１６−ジ（２−ヒドロキシ−３−アクリロイルオキシプロポキシ）−９，１０（９’，１０’）−アントラセノアントラセン及び構造式（１−２）の化合物である９，１０，１１，１６−テトラヒドロ−９，１６−ジ（２−ヒドロキシ−３−メタクリロイルオキシプロポキシ）−９，１０（９’，１０’）−アントラセノアントラセンが挙げられる。
【００３３】
【化６】
2010275234.tif 000007
【００３４】
また、アントラセン二量体骨格にアルキル基が置換した、９，１０，１１，１６−テトラヒドロ−９，１６−ジ（２−ヒドロキシ−３−アクリロイルオキシプロポキシ）−２，１８−ジメチル−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジメチル−９，１０（９’，１０’）−アントラセノアントラセン、９，１０，１１，１６−テトラヒドロ−９，１６−ジ（２−ヒドロキシ−３−アクリロイルオキシプロポキシ）−２，１８−ジエチル−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジエチル−９，１０（９’，１０’）−アントラセノアントラセン等が挙げられる。
【００３５】
また、９，１０，１１，１６−テトラヒドロ−９，１６−ジ（２−ヒドロキシ−３−アクリロイルオキシプロポキシ）−２，３，１８，１９−テトラメチル−９，１０（９’，１０’）−アントラセノアントラセン、９，１０，１１，１６−テトラヒドロ−９，１６−ジ（２−ヒドロキシ−３−メタクリロイルオキシプロポキシ）−２，３，１８，１９−テトラメチル−９，１０（９’，１０’）−アントラセノアントラセン、９，１０，１１，１６−テトラヒドロ−９，１６−ジ（２−ヒドロキシ−３−アクリロイルオキシプロポキシ）−２，３，１８，１９−テトラエチル−９，１０（９’，１０’）−アントラセノアントラセン、９，１０，１１，１６−テトラヒドロ−９，１６−ジ（２−ヒドロキシ−３−メタクリロイルオキシプロポキシ）−２，３，１８，１９−テトラエチル−９，１０（９’，１０’）−アントラセノアントラセン等が挙げられる。
【００３６】
そして、アントラセン二量体骨格にアリール基が置換した、９，１０，１１，１６−テトラヒドロ−９，１６−ジ（２−ヒドロキシ−３−アクリロイルオキシプロポキシ）−２，１８−ジフェニル−９，１０（９’，１０’）−アントラセノアントラセン、９，１０，１１，１６−テトラヒドロ−９，１６−ジ（２−ヒドロキシ−３−メタクリリロイルオキシプロポキシ）−２，１８−ジフェニル−９，１０（９’，１０’）−アントラセノアントラセン、９，１０，１１，１６−テトラヒドロ−９，１６−ジ（２−ヒドロキシ−３−アクリロイルオキシプロポキシ）−２，１８−ジナフチル−９，１０（９’，１０’）−アントラセノアントラセン、９，１０，１１，１６−テトラヒドロ−９，１６−ジ（２−ヒドロキシ−３−メタクリリロイルオキシプロポキシ）−２，１８−ジナフチル−９，１０（９’，１０’）−アントラセノアントラセン等が挙げられる。
【００３７】
そしてまた、アントラセン二量体骨格にハロゲン原子が置換した、９，１０，１１，１６−テトラヒドロ−９，１６−ジ（２−ヒドロキシ−３−アクリロイルオキシプロポキシ）−２，１８−ジクロロ−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジクロロ−９，１０（９’，１０’）−アントラセノアントラセン、９，１０，１１，１６−テトラヒドロ−９，１６−ジ（２−ヒドロキシ−３−アクリロイルオキシプロポキシ）−２，１８−ジブロモ−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジブロモ−９，１０（９’，１０’）−アントラセノアントラセン等が挙げられる。
【００３８】
また、アントラセン二量体骨格にアルコキシ基が置換した、９，１０，１１，１６−テトラヒドロ−９，１６−ジ（２−ヒドロキシ−３−アクリロイルオキシプロポキシ）−２，１８−ジメトキシ−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジメトキシ−９，１０（９’，１０’）−アントラセノアントラセン、９，１０，１１，１６−テトラヒドロ−９，１６−ジ（２−ヒドロキシ−３−アクリロイルオキシプロポキシ）−２，１８−ジエトキシ−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジエトキシ−９，１０（９’，１０’）−アントラセノアントラセン等が挙げられる。
【００３９】
また、アントラセン二量体骨格にアリールオキシ基が置換した、９，１０，１１，１６−テトラヒドロ−９，１６−ジ（２−ヒドロキシ−３−アクリロイルオキシプロポキシ）−２，１８−ジフェノキシ−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジフェノキシ−９，１０（９’，１０’）−アントラセノアントラセン、９，１０，１１，１６−テトラヒドロ−９，１６−ジ（２−ヒドロキシ−３−アクリロイルオキシプロポキシ）−２，１８−ジナヒチルオキシ−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジナフチルオキシ−９，１０（９’，１０’）−アントラセノアントラセン等が挙げられる。
【００４０】
また、アントラセン二量体骨格にアルキルチオ基が置換した、９，１０，１１，１６−テトラヒドロ−９，１６−ジ（２−ヒドロキシ−３−アクリロイルオキシプロポキシ）−２，１８−ジメチルチオ−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジメチルチオ−９，１０（９’，１０’）−アントラセノアントラセン、９，１０，１１，１６−テトラヒドロ−９，１６−ジ（２−ヒドロキシ−３−アクリロイルオキシプロポキシ）−２，１８−ジエチルチオ−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジエチルチオ−９，１０（９’，１０’）−アントラセノアントラセン等が挙げられる。
【００４１】
また、アントラセン二量体骨格にアリールチオ基が置換した、９，１０，１１，１６−テトラヒドロ−９，１６−ジ（２−ヒドロキシ−３−アクリロイルオキシプロポキシ）−２，１８−ジフェニルチオ−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジフェニルチオ−９，１０（９’，１０’）−アントラセノアントラセン、９，１０，１１，１６−テトラヒドロ−９，１６−ジ（２−ヒドロキシ−３−アクリロイルオキシプロポキシ）−２，１８−ジナフチルチオ−９，１０（９’，１０’）−アントラセノアントラセン、９，１０，１１，１６−テトラヒドロ−９，１６−ジ（２−ヒドロキシ−３−メタクリロイルオキシプロポキシ）−２，１８−ジナフチルチオ−９，１０（９’，１０’）−アントラセノアントラセン等が挙げられる。
【００４２】
これらのアントラセン二量体骨格を有するエポキシアクリレート化合物は高い屈折率を有することが特徴である。芳香環を含むアクリレートモノマーでも屈折率が１．６２を超えることは一般的に極めて困難である。たとえば、ビフェニル骨格を有する化合物の場合、１．５７程度であり、フルオレン骨格を有する化合物も１．６１程度である。本発明の化合物は硫黄原子や、ハロゲン原子を導入することなく、１．６２以上の屈折率を達成しうるものであり、炭素、酸素、水素等の環境に優しい原子のみで構成されている点も注目されるものである。
【００４３】
また、これらアントラセン二量体構造を有するエポキシアクリレート化合物は、その二量体形成の前駆体であるアントラセン化合物が３６０ｎｍから４１０ｎｍにＵＶ吸収を示すのに対し、３００ｎｍから長波長側には全くＵＶ吸収が認められない。これは、光二量化反応におけるアントラセン骨格の消失とベンゼン骨格の出現により、前駆体である単量体のアントラセン骨格に起因する３６０ｎｍから４１０ｎｍの間の三つの吸収及び２６０ｎｍの吸収が消失し、ベンゼン骨格に起因する２００ｎｍ付近の吸収のみ現れるからである。
【００４４】
よって、当該アントラセン二量体構造を有するエポキシアクリレート化合物を重合したポリマーは、アントラセン骨格やフルオレン骨格を含むポリマーで問題となる紫外域の吸収や蛍光の問題が無く、透明性に優れた光学材料として有望なポリマー材料となりうることが期待される。
【００４５】
さらに、本願出願のアントラセン二量体構造を有するエポキシアクリレート化合物は水酸基を有する化合物であり、水酸基に特有の性質である、フィルム化した際の基材への密着性向上や、レジスト材料に使用した場合、アルカリによって容易に可溶化することが期待される。
【００４６】
（製造方法）
一般式（１）で表わされる、本発明のアントラセン二量体骨格を有するエポキシアクリレート化合物は、一般式（２）に示す９−[２−ヒドロキシ−３−（メタ）アクリロイルオキシプロポキシ]アントラセン化合物を光二量化することにより得ることが出来る。
【００４７】
【化７】
2010275234.tif 000008
【００４８】
一般式（２）において、Ｒは水素原子又はメチル基のいずれかを示し、Ｘ及びＹは同一であっても異なっていてもよく、水素原子、アルキル基、ハロゲン原子、アルコキシ基、アリールオキシ基、アルキルチオ基、アリールチオ基のいずれかを示す。
【００４９】
一般式（２）で示される９−[２−ヒドロキシ−３−（メタ）アクリロイルオキシプロポキシ]アントラセン化合物としては，例えば，次の化合物が挙げられる。すなわち、９−（２−ヒドロキシ−３−アクリロイルオキシプロポキシ）アントラセン及び９−（２−ヒドロキシ−３−メタクリロイルオキシプロポキシ）アントラセンが挙げられる。
【００５０】
さらには、アントラセン骨格にアルキル基が置換した、２−メチル−９−（２−ヒドロキシ−３−アクリロイルオキシプロポキシ）アントラセン、２−メチル−９−（２−ヒドロキシ−３−メタクリロイルオキシプロポキシ）アントラセン、２−エチル−９−（２−ヒドロキシ−３−アクリロイルオキシプロポキシ）アントラセン、２−エチル−９−（２−ヒドロキシ−３−メタクリロイルオキシプロポキシ）アントラセン、２−（ｔ−ブチル）−９−（２−ヒドロキシ−３−アクリロイルオキシプロポキシ）アントラセン、２−（ｔ−ブチル）−９−（２−ヒドロキシ−３−メタクリロイルオキシプロポキシ）アントラセン、２−アミル−９−（２−ヒドロキシ−３−アクリロイルオキシプロポキシ）アントラセン、２−アミル−９−（２−ヒドロキシ−３−メタクリロイルオキシプロポキシ）アントラセン等が挙げられる。
【００５１】
さらには、アントラセン骨格にアリール基が置換した、２−フェニル−９−（２−ヒドロキシ−３−アクリロイルオキシプロポキシ）アントラセン、２−フェニル−９−（２−ヒドロキシ−３−メタクリロイルオキシプロポキシ）アントラセン、２−ナフチル−９−（２−ヒドロキシ−３−アクリロイルオキシプロポキシ）アントラセン、２−ナフチル−９−（２−ヒドロキシ−３−メタクリロイルオキシプロポキシ）アントラセン等が挙げられる。
【００５２】
さらには、アントラセン骨格にハロゲン原子が置換した、２−クロロ−９−（２−ヒドロキシ−３−アクリロイルオキシプロポキシ）アントラセン、２−クロロ−９−（２−ヒドロキシ−３−メタクリロイルオキシプロポキシ）アントラセン、２−ブロモ−９−（２−ヒドロキシ−３−アクリロイルオキシプロポキシ）アントラセン、２−ブロモ−９−（２−ヒドロキシ−３−メタクリロイルオキシプロポキシ）アントラセン等が挙げられる。
【００５３】
さらには、アントラセン骨格にアルコキシ基が置換した、２−メトキシ−９−（２−ヒドロキシ−３−アクリロイルオキシプロポキシ）アントラセン、２−メトキシ−９−（２−ヒドロキシ−３−メタクリロイルオキシプロポキシ）アントラセン、２−エトキシ−９−（２−ヒドロキシ−３−アクリロイルオキシプロポキシ）アントラセン、２−エトキシ−９−（２−ヒドロキシ−３−メタクリロイルオキシプロポキシ）アントラセン等が挙げられる。
【００５４】
さらには、アントラセン骨格にアリールオキシ基が置換した、２−フェノキシ−９−（２−ヒドロキシ−３−アクリロイルオキシプロポキシ）アントラセン、２−フェノキシ−９−（２−ヒドロキシ−３−メタクリロイルオキシプロポキシ）アントラセン、２−ナフトキシ−９−（２−ヒドロキシ−３−アクリロイルオキシプロポキシ）アントラセン、２−ナフトキシ−９−（２−ヒドロキシ−３−メタクリロイルオキシプロポキシ）アントラセン等が挙げられる。
【００５５】
さらには、アントラセン骨格にアルキルチオ基が置換した、２−メチルチオ−９−（２−ヒドロキシ−３−アクリロイルオキシプロポキシ）アントラセン、２−メチルチオ−９−（２−ヒドロキシ−３−メタクリロイルオキシプロポキシ）アントラセン、２−エチルチオ−９−（２−ヒドロキシ−３−アクリロイルオキシプロポキシ）アントラセン、２−エチルチオ−９−（２−ヒドロキシ−３−メタクリロイルオキシプロポキシ）アントラセン等が挙げられる。
【００５６】
さらには、アントラセン骨格にアリールチオ基が置換した、２−フェニルチオ−９−（２−ヒドロキシ−３−アクリロイルオキシプロポキシ）アントラセン、２−フェニルチオ−９−（２−ヒドロキシ−３−メタクリロイルオキシプロポキシ）アントラセン、２−ナフチルチオ−９−（２−ヒドロキシ−３−アクリロイルオキシプロポキシ）アントラセン、２−ナフチルチオ−９−（２−ヒドロキシ−３−メタクリロイルオキシプロポキシ）アントラセン等である。
【００５７】
これらの９−[２−ヒドロキシ−３−（メタ）アクリロイルオキシプロポキシ]アントラセン化合物の光二量化は、一分子のアントラセン化合物が光によりπ−π*励起され、その励起分子が基底状態のもう一分子のアントラセン化合物と反応することにより起こる。このときアントラセン化合物の中央の環のジエン部分同士がその末端で両方同時に結合を生じ、環状付加体を形成する。いわゆる［４＋４］の環状付加反応を起こす。この反応は、熱では禁制であり、光によって許容される反応である。当該反応により、ベンゼン環が四つ付いたトリシクロ化合物が生じる。このときアントラセン骨格の９の位置に置換基があると、両方のアントラセン環の近づく面の組み合わせによって、置換基が同方向に向く「ｓｙｎ型」と別方向に向く「ａｎｔｉ型」が生成する可能性がある。置換基の種類によって、選択性は異なる。二量体を生ずるときの遷移状態での電子的な効果あるいは立体的な効果によって決定される。一般的には、「ａｎｔｉ型」が主に生成するといわれている。
【００５８】
この９,１０位以外の位置に置換基を有するアントラセンの場合、二量体を形成するときのその置換基の二分子間の立体的な関係により、その置換基が生成した二量体において同方向に向いている「Ｈｅａｄ−ｔｏ−Ｈｅａｄ型」になるか、反対方向を向く「Ｈｅａｄ−ｔｏ−Ｔａｉｌ型」になるかの選択性が出ると考えられる。本発明の場合、Ｘ，Ｙの置換基の種類によりその選択性は異なり、混合物となる可能性が高いと推測される。
【００５９】
第一反応の光二量化に使用される光源としては、３５０〜４２０ｎｍの波長領域の光を照射できる光源であれば良く、特に種類は問わない。使用できる光源としては，高圧水銀ランプ、超高圧水銀ランプ、メタルハライドランプ、キセノンランプ、紫外線ＬＥＤ、青色ＬＤ（レーザーダイオード）、フュージョン社製のＨ−バルブ、Ｄ−バルブ、Ｖ―バルブが挙げられる。また、太陽光の使用も可能である。
【００６０】
反応温度は、−２０℃から８０℃で行うことが好ましい。さらに好ましくは、０℃から２０℃である。この範囲より低温になると反応速度が遅く実用的ではなく、高温になると逆反応が進行したり、または重合物の生成が起こる可能性があり好ましくない。反応時間は、照射強度、反応物の濃度、反応温度等にもよるが５分〜５０時間である。反応は、バッチ式で行うことが出来、流通式で行うことも出来る。
【００６１】
光二量化反応は、光が透過しうる状態であれば可能であって、溶融状態でもまた溶媒中で実施してもよい。一般的には溶媒中で実施される。溶媒としては、照射光の光吸収を妨げなければ特に種類を選ばない。例えば、アセトニトリル、プロピオニトリル等のニトリル系溶媒、メタノール、エタノール、ｎ−プロピルアルコール等のアルコール系の溶媒、テトラヒドロフラン、１，４ージオキサン等のエーテル系溶媒、アセトン、メチルエチルケトン等のケトン系溶媒、ベンゼン、トルエン、キシレン等の芳香属系溶媒、酢酸、プロピオン酸、酪酸等の有機酸系溶媒が好適に使用できる。
【００６２】
溶媒を使用する際のアントラセン化合物の濃度は、化合物の溶解度によるができる限り高いほうが望ましい。通常は１ｗｔ％から５０ｗｔ％程度の濃度で反応させるのが良い。望ましくは５ｗｔ％から２０ｗｔ％である。反応濃度が１ｗｔ％未満では、反応速度が遅く、二量化に時間がかかりすぎ、また、５０ｗｔ％を超えると未溶解の原料が生成物の二量化物に混じるので、生成物の純度が低下し何れも好ましくない。
【００６３】
当該光二量化反応において、アクリル基の重合反応を防止するために重合禁止剤を存在させてもよい。重合禁止剤としては、ハイドロキノン、４−メトキシフェノール、４−ヒドロキシ−２，２，６，６−テトラメチルピペリジン１−オキシルなどが用いられる。重合禁止剤の添加量としては、アントラセン化合物に対して０．０１〜１重量％添加するのが好ましい。
【００６４】
光照射後，反応液中の溶媒を減圧留去し、得られた固体を溶媒から再結晶することによりアントラセン二量体骨格を有するエポキシアクリレート化合物を単離することができる。
【００６５】
さらに、光二量化反応の原料となる、一般式（２）によって表わされる９−[２−ヒドロキシ−３−（メタ）アクリロイルオキシプロポキシ]アントラセン化合物の製造法について述べる。
【００６６】
一般式（２）に示す９−[２−ヒドロキシ−３−（メタ）アクリロイルオキシプロポキシ]アントラセン化合物は、通常、対応するアントロン化合物を出発原料として、まず第二反応でエピクロロヒドリン又はエピブロモヒドリン等のエピハロヒドリン化合物と反応させ一般式（５）の９−グリシジルオキシアントラセン化合物とし、次いで第三反応でアクリル酸もしくはメタクリル酸と反応させることにより得ることができる。  
【００６７】
【化８】
2010275234.tif 000009
【００６８】
【化９】
2010275234.tif 000010
【００６９】
第二反応は、塩基存在下、アントロン化合物とエピハロヒドリンを有機溶媒中加熱することにより行う。第二反応で用いられるエピハロヒドリンとしては、エピクロロヒドリン、エピブロモヒドリンが挙げられる。このうち好ましくは、入手の容易さ、価格の安価さからエピクロロヒドリンが用いられる。
【００７０】
第二反応で用いられる塩基としては、水酸化ナトリウム、水酸化カリウム等のアルカリ金属の水酸化物、水酸化マグネシウム、水酸化カルシウム等のアルカリ土類金属の水酸化物、ピリジン、ピペリジン、トリエチルアミン、トリメチルアミン、ジエチルアミン、ジメチルアミン、アンモニア水等アミン系化合物が挙げられるが、このうちでより好ましいものは水酸化ナトリウムである。
【００７１】
溶媒としては特に限定されないが、反応原料であるアントロン化合物や塩基を一定量溶かすものであればよい。代表的溶媒としては、アセトン、メチルエチルケトン、シクロヘキサノン等のケトン系溶媒、メタノール、エタノール、エチレングリコール等のアルコール系溶媒、テトラヒドロフラン、１，４−ジオキサン等のエーテル系溶媒、ジメチルアセトアミド、ジメチルホルムアミド、Ｎ−メチルピロリドン等のアミド系溶媒、アセトニトリル、プロピルニトリル等のニトリル系溶媒が挙げられる。中でも、塩基がかせいそーだ水酸化ナトリウムの場合はメタノールが溶媒として好適に用いられる。
【００７２】
反応温度は、０℃以上、１２０℃以下が好ましく、より好ましくは５０℃以上８０℃以下の範囲である。０℃より低い温度では反応が遅く、反応の終了に時間がかかりすぎ、１２０℃より高い温度では生成物中に不純物が多くなりいずれも好ましくない。
【００７３】
エピハロヒドリンとの反応において、エピハロヒドリンはアントロン化合物に対して１モルから２モル倍使用する。１モル倍未満では、アントロン化合物が未反応で残り、２モル倍を超えると、エピハロヒドリン由来の副反応物が増えて生成物の純度が低下し好ましくない。通常は、１．１モル倍から１．５モル倍使用する。
【００７４】
上記に示した第二反応で得られる一般式（５）の９−グリシジルオキシアントラセン化合物の代表的な例としては、たとえば、９−（２−グリシジルオキシ）アントラセン、２−メチル−９−（２−グリシジルオキシ）アントラセン、２−エチル−９−（２−グリシジルオキシ）シアントラセン、２−（ｔ−ブチル）−９−（２−グリシジルオキシ）アントラセン、２−アミル−９−（２−グリシジルオキシ）アントラセン、２−クロル−９−（２−グリシジルキシ）アントラセン、２−ブロモ−９−（２−グリシジルオキシ）アントラセン、２−メトキシ−９−（２−グリシジルオキシ）アントラセン、２−エトキシ−９−（２−グリシジルオキシ）アントラセン、２−フェノキシ−９−（２−グリシジルオキシ）アントラセン、２−ナフトキシ−９−（２−グリシジルオキシ）アントラセン、２−メチルチオ−９−（２−グリシジルオキシ）アントラセン、２−エチルチオ−９−（２−グリシジルオキシ）アントラセン、２−フェニルチオ−９−（２−グリシジルオキシ）アントラセン等が挙げられる。
【００７５】
次いで、第二反応で得られた一般式（５）の９−グリシジルオキシアントラセン化合物をアクリル酸もしくはメタクリル酸と反応させる第三反応により、一般式（２）に示す９−[２−ヒドロキシ−３−（メタ）アクリロイルオキシプロポキシ]アントラセン化合物を合成することができる。
【００７６】
一般式（５）の９−グリシジルオキシアントラセン化合物に対する、アクリル酸又はメタクリル酸の付加反応において用いられる触媒としては、例えば、トリエチルアミン、ジブチルアミンなどの有機塩基を用いることができる。また特開昭５９−７０６４２によれば、４級アンモニウム塩が触媒効果を持つことが示されている。
【００７７】
本反応に用いられる９−グリシジルオキシアントラセン化合物のアクリル酸またはメタクリル酸による付加反応におけるこれら触媒の効果について鋭意検討した結果、活性および選択性の両面から、４級アンモニウム塩および４級ホスオニウム塩が本反応に適していることを見いだした。４級アンモニウム塩としては、例えば、テトラブチルアンモニウムブロマイド、テトラエチルアンモニウムブロマイド、ベンジルトリメチルアンモニウムブロマイド、ベンジルトリエチルアンモニウムブロマイド等が挙げられ、４級ホスホニウム塩としては、トリブチルメチルホスホニウムアイオダイド、トリブチルオクチルホスホニウムブロマイド、トリブチルヘキサデイシルホスホニウムブロマイド等が挙げられる。
【００７８】
用いられるオニウム塩の量は、９−グリシジルオキシアントラセン化合物に対して０．３モル％以上、３０モル％以下が好ましい。より好ましくは１モル％以上、１０モル％以下である。０．３モル未満であれば、反応速度が遅く反応時間がかかりすぎ、３０モル％を越えると生成物の純度が低くなり、いずれも好ましくない。
【００７９】
９−グリシジルオキシアントラセン化合物に対するアクリル酸又はメタクリル酸の付加反応において用いられる溶媒としては、例えば、アセトン、メチルエチルケトン、メチルイソブチルケトン等などのケトン系溶媒、トルエン、キシレン、クロルベンゼン等の芳香族系溶媒、テトラヒドロフラン、１，４−ジオキサン等のエーテル系溶媒など各種の溶媒が用いられる。
９−グリシジルオキシアントラセン化合物に対するアクリル酸又はメタクリル酸の添加量は１モル倍以上５モル倍以下が好ましい。より好ましくは１．２モル倍以上２モル倍以下である。１モル倍未満であれば、未反応のジグリシジルエーテル化合物が残り、また、５モル倍を超えると副生物が生成しやすくなり、いずれも好ましくない。
【００８０】
反応温度は５０℃から１５０℃の間で行うのが好ましい。より好ましくは７０℃から１２０℃の範囲である。５０℃未満では反応時間がかかりすぎ、また、１５０℃を超えるとアクリル酸またはメタクリル酸の重合が進み、いずれも好ましくない。
【００８１】
反応は、窒素雰囲気下で実施することが好ましい。空気雰囲気下では、反応液が着色しやすく、生成物の色調が悪化するので好ましくない。
【００８２】
また、一般式（１）に示すアントラセン骨格を有するエポキシアクリレート化合物を合成するための別法として、第二反応の生成物である一般式（５）で示される９−グリシジルオキシアントラセン化合物を、まず光二量化して一般式（６）で示されるアントラセン骨格を有するジグリシジルオキシ化合物を合成（第四反応）した後、アクリル基又はメタクリル基を導入（第五反応）し、一般式（１）で表わされるアントラセン二量体骨格を有するエポキシアクリレート化合物を得ることもできる。
【００８３】
【化１０】
2010275234.tif 000011
【００８４】
【化１１】
2010275234.tif 000012
【００８５】
一般式（５）で示される９−グリシジルオキシアントラセン化合物の光二量化反応は、一般式（２）で示される９−[２−ヒドロキシ−３−（メタ）アクリロイルオキシプロポキシ]アントラセン化合物の光二量条件と同様の条件で行うことができる。
【００８６】
一般式（５）で示される９−グリシジルオキシアントラセン化合物の光二量化反応で得られた一般式（６）で示されるアントラセン二量体骨格を有するジグリシジルオキシ化合物としては、たとえば次のものが挙げられる。
【００８７】
すなわち、９，１０，１１，１６−テトラヒドロ−９，１６−ジグリシジルオキシ−９，１０（９’，１０’）−アントラセノアントラセン、また、アントラセン二量体骨格にアルキル基が置換した、９，１０，１１，１６−テトラヒドロ−９，１６−ジグリシジルオキシ−２，１８−ジメチル−９，１０（９’，１０’）−アントラセノアントラセン、９，１０，１１，１６−テトラヒドロ−９，１６−ジグリシジルオキシ−２，１８−ジエチル−９，１０（９’，１０’）−アントラセノアントラセン、９，１０，１１，１６−テトラヒドロ−９，１６−ジグリシジルオキシ−２，１８−ジ（ｔ−ブチル）−９，１０（９’，１０’）−アントラセノアントラセン、９，１０，１１，１６−テトラヒドロ−９，１６−ジグリシジルオキシ−２，１８−ジアミル−９，１０（９’，１０’）−アントラセノアントラセン等が挙げられる。
【００８８】
さらには、アントラセン二量体骨格にアリール基が置換した、９，１０，１１，１６−テトラヒドロ−９，１６−ジグリシジルオキシ−２，１８−ジフェニル−９，１０（９’，１０’）−アントラセノアントラセン、９，１０，１１，１６−テトラヒドロ−９，１６−ジグリシジルオキシ−２，１８−ジナフチル−９，１０（９’，１０’）−アントラセノアントラセン等が挙げられる。
【００８９】
さらには、アントラセン二量体骨格にハロゲン原子が置換した、９，１０，１１，１６−テトラヒドロ−９，１６−ジグリシジルオキシ−２，１８−ジクロロ−９，１０（９’，１０’）−アントラセノアントラセン、９，１０，１１，１６−テトラヒドロ−９，１６−ジグリシジルオキシ−２，１８−ジブロモ−９，１０（９’，１０’）−アントラセノアントラセン等が挙げられる。
【００９０】
さらには、アントラセン二量体骨格にアルコキシ基が置換した、９，１０，１１，１６−テトラヒドロ−９，１６−ジグリシジルオキシ−２，１８−ジメトキシ−９，１０（９’，１０’）−アントラセノアントラセン、９，１０，１１，１６−テトラヒドロ−９，１６−ジグリシジルオキシ−２，１８−ジエトキシ−９，１０（９’，１０’）−アントラセノアントラセン等が挙げられる。
【００９１】
さらには、アントラセン二量体骨格にアリールオキシ基が置換した、９，１０，１１，１６−テトラヒドロ−９，１６−ジグリシジルオキシ−２，１８−ジフェノキシ−９，１０（９’，１０’）−アントラセノアントラセン、９，１０，１１，１６−テトラヒドロ−９，１６−ジグリシジルオキシ−２，１８−ジナフトキシ−９，１０（９’，１０’）−アントラセノアントラセン等が挙げられる。
【００９２】
さらには、アントラセン二量体骨格にアルキルチオ基が置換した、９，１０，１１，１６−テトラヒドロ−９，１６−ジグリシジルオキシ−２，１８−ジメチルチオ−９，１０（９’，１０’）−アントラセノアントラセン、９，１０，１１，１６−テトラヒドロ−９，１６−ジグリシジルオキシ−２，１８−ジエチルチオ−９，１０（９’，１０’）−アントラセノアントラセン等が挙げられる。
【００９３】
さらには、アントラセン二量体骨格にアリールチオ基が置換した、９，１０，１１，１６−テトラヒドロ−９，１６−ジグリシジルオキシ−２，１８−ジフェニルチオ−９，１０（９’，１０’）−アントラセノアントラセン、９，１０，１１，１６−テトラヒドロ−９，１６−ジグリシジルオキシ−２，１８−ジナフチルチオ−９，１０（９’，１０’）−アントラセノアントラセン等である。
【００９４】
そして、生成した一般式（６）で示されるアントラセン二量体骨格を有するジグリシジルオキシ化合物の（メタ）アクリル化反応も、一般式（５）に示す９−グリシジルオキシアントラセン化合物の（メタ）アクリル化反応と同様の条件で行うことができる。
【００９５】
以下、本発明を実施例に基づいて詳細に説明するが、本発明はその趣旨を超えない限り、以下の記載例に限定されるものではない。
【００９６】
（化合物の同定）
得られた化合物の同定は、以下の分析方法で実施した。
（１）融点：ゲレンキャンプ社製の融点測定装置、型式ＭＦＢ−５９５（ＪＩＳ  Ｋ００６４に準拠）    
（２）屈折率：アッベ屈折率計、エルマー社製、形式ＥＲ−７ＭＷ−Ｈ
（３）赤外線（ＩＲ）分光光度計：日本分光社製、型式ＩＲ−８１０
（４）核磁気共鳴装置（ＮＭＲ）：日本電子社製、型式ＧＳＸ  ＦＴ  ＮＭＲ  Ｓｐｅｃｔｏｒｏｍｅｔｅｒ
（５）紫外（ＵＶ）分光光度計：島津製作所製  形式ＵＶ２２００，ＵＶ  Ｓｐｅｃｔｒｏｍｅｔｅｒ
【実施例１】
【００９７】
＜９−（２−ヒドロキシ−３−アクリロイルオキシプロポキシ）アントラセンの光二量化による９，１０，１１，１６−テトラヒドロ−９，１６−ジ（２−ヒドロキシ−３−アクリロイルオキシプロポキシ）−９，１０（９’，１０’）−アントラセノアントラセンの合成（第一反応の手法）＞
５０ｍｌガラス製サンプル瓶に９−（２−ヒドロキシ−３−アクリロイルオキシプロポキシ）アントラセン２．０ｇ（６．２ミリモル）、重合禁止剤として４−ヒドロキシ−２，２，６，６−テトラメチルピペリジン１−オキシル（以下、ＴＥＭＰＯと略す）３ｍｇのアセトニトリル１５ｍｌ溶液を仕込み、氷水で冷却しながら、Ｐｈｏｓｅｏｎ  Ｔｈｅｃｈｎｏｌｏｇｙ  社製の紫外線ＬＥＤランプ（ランプの中心波長３９５ｎｍ，照射強度  １．５ｗ／ｃｍ２）を用いて９０分照射した。その後、反応液にメタノール４０ｍｌを加え、濃縮した。析出した結晶を吸引濾過・乾燥し、薄黄色の粉末性結晶１．０５ｇ（１．６３ミリモル）を得た。ＩＲ，１Ｈ−ＮＭＲ分析の結果、このものは９，１０，１１，１６−テトラヒドロ−９，１６−ジ（２−ヒドロキシ−３−アクリロイルオキシプロポキシ）−９，１０（９’，１０’）−アントラセノアントラセンであることが明らかとなった。原料９−（２−ヒドロキシ−３−アクリロイルオキシプロポキシ）アントラセンに対する単離収率は５３モル％であった。
【００９８】
（１） 融点：  １４６−１４７℃
（２） 屈折率：  ｎＤ＝１．６２９
（３）ＩＲ（ＫＢｒ、ｃｍ−１）：３４５０,３０７５,３０４０,２９５５,２９００,１７２４,１６８０,１４７２,１４５８,１４１０,１２９２,１２００，１０６６，９８１，７８２，６９７．
（４）１Ｈ−ＮＭＲ（ＣＤＣｌ３，２７０ＭＨｚ）：δ＝２．７１（ｄ，Ｊ＝５Ｈｚ，２Ｈ），３．７０（ｄ，Ｊ＝５Ｈｚ，４Ｈ），４．２８−４．４２（ｍ，２Ｈ），４．６０（ｄ，Ｊ＝１２Ｈｚ，４Ｈ），５．８９（ｄ，Ｊ＝８Ｈｚ，２Ｈ），６．１８(ｄｄ、Ｊ１＝１７Ｈｚ，Ｊ２＝８Ｈｚ，２Ｈ)，６．４６（ｄ，Ｊ＝１７Ｈｚ，２Ｈ），６．７９−６．９３（ｍ，８Ｈ），６．９３−７．０９（ｍ，８Ｈ）．
【実施例２】
【００９９】
＜９−（２−ヒドロキシ−３−メタクリロイルオキシプロポキシ）アントラセンの光二量化による９，１０，１１，１６−テトラヒドロ−９，１６−ジ（２−ヒドロキシ−３−メタクリロイルオキシプロポキシ）−９，１０（９’，１０’）−アントラセノアントラセンの合成（第一反応の手法）＞
５０ｍｌガラスサンプル管に９−（２−ヒドロキシ−３−メタクリロイルオキシプロポキシ）アントラセン３．０ｇ（８．９ミリモル）、重合禁止剤としてＴＥＭＰＯ１５ｍｇのアセトニトリル１５ｍｌ溶液を仕込み、氷水で冷却しながら、Ｐｈｏｓｅｏｎ  Ｔｈｅｃｈｎｏｌｏｇｙ  社製の紫外線ＬＥＤランプ（ランプの中心波長３９５ｎｍ，照射強度  １．５ｗ／ｃｍ２）を用いて９０分照射した。その後、反応液にメタノール５０ｍｌを加え、濃縮した。析出した結晶を吸引濾過・乾燥し、薄黄色の粉末性結晶１．７ｇ（２．５３ミリモル）を得た。ＩＲ，１Ｈ−ＮＭＲ分析の結果,  このものは９，１０，１１，１６−テトラヒドロ−９，１６−ジ（２−ヒドロキシ−３−メタクリロイルオキシプロポキシ）−９，１０（９’，１０’）−アントラセノアントラセンであることが明らかとなった。原料９−（２−ヒドロキシ−３−メタクリロイルオキシプロポキシ）アントラセンに対する単離収率は５７モル％であった。
【０１００】
（１）融点：  １５２−１５４℃
（２）屈折率：  １，６３６
（３）ＩＲ（ＫＢｒ、ｃｍ−１）：３４４５,３０７５,３０４５，２９６０，２９１０，１７３０，１６４０，１４７６,１４５８,１３００,１１６４,１０４２，１００２，９５０，７８４，７００．
（４）１Ｈ−ＮＭＲ（ＣＤＣｌ３，２７０ＭＨｚ）：δ＝１．９６（ｓ，６Ｈ），２．８２（ｄ，Ｊ＝５Ｈｚ，２Ｈ），３．６９（ｄ，Ｊ＝５Ｈｚ，４Ｈ），４．３０−４．４１（ｍ，２Ｈ），４．５０（ｄ，Ｊ＝１４Ｈｚ，４Ｈ），５．６０(ｓ，２Ｈ)，６．１４（Ｓ，２Ｈ），６．７８−６．９２（ｍ，８Ｈ），６．９２−７．０６（ｍ，８Ｈ）．
【実施例３】
【０１０１】
＜９，１０，１１，１６−テトラヒドロ−９，１６−ジグリシジルオキシ−９，１０（９’，１０’）−アントラセノアントラセンのメタクリル化による９，１０，１１，１６−テトラヒドロ−９，１６−ジ（２−ヒドロキシ−３−メタクリロイルオキシプロポキシ）−９，１０（９’，１０’）−アントラセノアントラセンの合成（第五反応の手法）＞
窒素気流下、温度計、冷却器付きの３００ｍｌ三口フラスコに９，１０，１１，１６−テトラヒドロ−９，１６−ジグリシジルオキシ−９，１０（９’，１０’）−アントラセノアントラセン  ０．６ｇ（１２ミリモル）、メタクリル酸５．２５ｇ（６１．１ミリモル）、触媒としてテトラブチルアンモニウムブロマイド、６０ｍｇ、重合禁止剤としてＴＥＭＰＯ８ｍｇに、溶媒としてメチルイソブチルケトン４０ｍｌを加えた。この原料組成物を反応温度、１１０℃に保って３．０時間反応を行った。反応液の一部をサンプリングし、液体クロマトグラフィーで分析し、原料の９，１０，１１，１６−テトラヒドロ−９，１６−ジグリシジルオキシ−９，１０（９’，１０’）-アントラセノアントラセンが完全に消費されていることを確認し、反応を終了させた。反応液を室温まで冷却し、酢酸エチルを３０ｍｌ加え抽出し、ついでこの有機層を飽和重曹水で洗浄し、過剰のアクリル酸を除いた。酢酸エチル層を減圧溜去して濃縮すると、薄黄色の結晶が析出したので、吸引ろ過・メタノール洗い・乾燥し、白色の粉末、０．３３ｇ（４．９ミリモル）が得られた。ＩＲ、１Ｈ−ＮＭＲで分析したところ、このものは実施例２で合成した９，１０，１１，１６−テトラヒドロ−９，１６−ジ（２−ヒドロキシ−３−メタクリロイルオキシプロポキシ）−９，１０（９’，１０’）-アントラセノアントラセンであった。原料９，１０，１１，１６−テトラヒドロ−９，１６−ジグリシジルオキシ−９，１０（９’，１０’）−アントラセノアントラセンに対する単離収率は４１モル％であった。
【０１０２】
上記実施例の結果から明らかなように、本発明のアントラセン二量体骨格を有するエポキシアクリレート化合物は、１．６２以上の高屈折率を示す化合物であることがわかる。また、図１及び図２の比較により、二量化することにより３００ｎｍ以上の領域の吸収と２６０ｎｍの吸収が消失し、２００ｎｍ付近の吸収のみになっていることがわかる。これらの結果より、アントラセン二量体骨格を有するエポキシアクリレート化合物は高い屈折率を有し、かつ紫外域の吸収や蛍光の問題が無い透明性に優れた化合物であるといえる。
【図１】
2010275234.tif 000016
【図２】
2010275234.tif 000017